Brevet FR3097689A1 — publié le 20201225

Description Titre de l'invention : Procédé de formation d'une couche mi- croporeuse électroconductrice hydrophobe utile à titre de couche de diffusion de gaz Domaine technique 100011 La présente invention concerne un procédé de formation d'une couche microporeuse électroconductrice apte à former une couche de diffusion de gaz à l'image de celles mises en oeuvre dans les cellules constituant les piles à combustible. Technique antérieure [0002] Pour rappel, une pile à combustible est formée par une unique cellule ou bien un em- pilement de plusieurs cellules de pile à combustible et une cellule est classiquement composée de deux électrodes séparées par un électrolyte échangeur d'ions, l'ensemble étant pris en sandwich entre deux plaques bipolaires. Typiquement, ces électrodes comprennent une couche active, chargée en catalyseur où se passe la réaction électrochimique, et une couche de diffusion de gaz. Cette couche de diffusion de gaz, insérée entre les couches actives (anode, cathode) et les canaux de distribution de réactifs (H2, air ou 02), consiste en une structure poreuse, électroconductrice, et est généralement à base de carbone. Elle assure de multiples rôles (contraintes mécaniques, transport 02 et H2 des canaux vers les couches actives, gestion de l'eau (liquide et/ou vapeur) de la cathode vers les canaux, transport des électrons...). [0003] Ainsi, les performances d'une pile à combustible sont fortement conditionnées par les propriétés de la couche de diffusion de gaz, qui est déterminante d'une part pour l'alimentation de la couche active en combustible ou comburant, et d'autre part pour le transfert des électrons de la couche active à la plaque bipolaire. [0004] Or, au cours de certaines réactions électrochimiques, de l'eau est formée, ce qui peut générer un phénomène de noyage préjudiciable aux performances de la pile à combustible. Plus précisément, lorsqu'un phénomène de noyage a lieu, la diffusion des gaz jusqu'à l'électrode est ralentie voire bloquée. Ce phénomène augmente en particulier lorsque les pores de la couche de diffusion de gaz se remplissent d'eau liquide et est donc exacerbé lorsque la cellule est soumise à une humidité relative plus élevée. Le courant maximal que peut fournir une cellule est donc dépendant du mécanisme dc diffusion des gaz vers l'électrode. [0005] Pour limiter l'effet indésirable de cc phénomène de noyage, il est déjà proposé d'utiliser, à titre de couche de diffusion de gaz, une couche microporeuse électroconductrice (MPL) hydrophobe supportée sur un substrat de type par exemple carbone fibreux. 2 100061 Selon une première variante, cette couche microporeuse électroconductrice hy- drophobe est composée de polytétralluoroéthylène (PTFE) dans lequel sont dispersées des particules de carbone voire des fibres de carbone broyées ou élaborées en phase vapeur (FR 3 028 352) nécessaires à la conduction électrique. Elle est typiquement formée par dépôt sur un support carboné d'une dispersion de PTFE et de particules de carbone en solution aqueuse puis traitement thermique, de type frittage, du dépôt formé, à une température supérieure à 200°C, généralement de l'ordre de 350°C (FR 3 028 352). Pour des raisons évidentes, cette étape de frittage peut être contraignante en termes de coût et de mise en oeuvre. [0007] Dans une seconde variante, la dispersion déposée sur le support comprend un polymère de polyfluorurc de vinylidène dissous dans un solvant organique (FR 2 755 541). La couche microporeuse (MPL) est alors obtenue par coagulation du dépôt formé selon un procédé d'inversion de phase permettant de contrôler les propriétés de la couche microporeuse (Bottino et al, International Journal of Hydrogen Encrgy, 40, 2015, 14690-14698). Cette variante de réalisation de formation d'une couche microporeuse électroconductrice hydrophobe, peut pour sa part, poser un souci d'inhomogénéité de surface de la couche. [0008] Il demeure donc le besoin de disposer d'une méthode simple, peu coûteuse et en par- ticulier industrialisablc pour former une couche microporeuse électroconductrice compatible avec la diffusion de gaz mais en revanche hydrophobe. L'invention vise précisément à répondre à cette attente. Exposé de l'invention [0009] Ainsi, la présente invention a pour premier objet un procédé utile pour former une couche microporeuse électroconductrice hydrophobe (MPL) en surface d'un support comprenant au moins les étapes consistant à : (a) Disposer d'une dispersion non aqueuse de particules de carbone, (h) Former un dépôt de cette dispersion en surface d'un support, (c) Sécher le dépôt formé en étape (h) de manière à former ladite couche microporeuse, et le cas échéant, (d) Laver ladite couche microporeuse obtenue à l'issue de l'étape (c), caractérisé en ce que lesdites particules de carbone sont formulées dans ladite dispersion avec au moins un polymère polypentafluorostyrène en solution dans un solvant organique. [0010] Au sens de l'invention, une couche est dite hydrophobe si la surface externe de son matériau constitutif est telle qu'une goutte d'eau déposée ne s'y étale pas. En particulier, l'interface liquide/gaz de la goutte d'eau forme un angle de contact avec la surface supérieur à 90°. Ce caractère hydrophobe est bien entendu également reproduit 3 dans toute l'épaisseur de la couche, en particulier dans la porosité du matériau. 11 peut notamment être contrôlé par analyse XPS de la surface d'une coupe transversale de cette couche. [0011] Par « dispersion non aqueuse », on entend une dispersion de particules solides dans un solvant organique dénué d'eau ou à défaut contenant une très faible quantité d'eau. [0012] Selon un autre de ses aspects, l'invention concerne une couche de diffusion de gaz obtenue à partir du procédé tel que défini précédemment. [0013] Selon cet aspect, cette couche de diffusion de gaz est formée d'un support conducteur, par exemple carboné, revêtu d'une couche microporeuse électroconductrice hydrophobe conforme à l'invention. [0014] Enfin, l'invention concerne l'utilisation d'une couche de diffusion de gaz conforme à l'invention, en particulier dans une cellule de pile à combustible, notamment dans une cellule de pile à combustible à membrane d'échange de protons. [0015] D'autres caractéristiques, variantes et avantages des différents objets de l'invention ressortiront mieux à la lecture de la description, des exemples et des figures qui vont suivre, donnés à titre illustratif et non limitatif de l'invention. [0016] Dans la suite du texte, les expressions « compris entre ... et ... », « allant de ... à ... » et « variant de ... à » sont équivalentes et entendent signifier que les bornes sont incluses, sauf mention contraire. Description détaillée [0017] La présente invention a pour premier objet un procédé utile pour former une couche microporeuse électroconductrice hydrophobe (MPL) en surface d'un support comprenant au moins les étapes consistant à : (a) Disposer d'une dispersion non aqueuse de particules de carbone, (h) Former un dépôt de cette dispersion en surface d'un support, (c) Sécher le dépôt formé en étape (h) de manière à former ladite couche microporeuse, et le cas échéant, (d) Laver ladite couche microporeuse obtenue à l'issue de l'étape (c), caractérisé en ce que lesdites particules de carbone sont formulées dans ladite dispersion avec au moins un polymère polypentafluorostyrène en solution dans un solvant organique. [0018] Dans le cadre de l'invention, la dispersion non aqueuse disposée à l'étape (a) comprend une solution de polypentafluorostyrène dans un solvant organique, dans laquelle sont dispersées au moins des particules de carbone. [0019] Les polymères polypentafluorostyrène (PPFS) sont des polymères intéressants pour leurs propriétés hydrophobes et leur grande stabilité mécanique. [0020] Le polypentafluorostyrène convenant à l'invention possède une masse moléculaire moyenne en nombre M' comprise entre 10000 g.mol-, et 1000000 g.mol-,, de préférence entre 10000 g.mol4 et 100000 g.mol-i, et plus préférentiellement comprise entre 12000 g.mol4 et 50000 g.mol-I. Il possède en outre avantageusement une dispersité en niasse D' comprise entre 1 et 2,5. [0021] La dispersité en niasse D. peut être calculée à partir de l'équation D. = Mw/M' avec M, représentant la niasse moléculaire moyenne en poids, et M' représentant la masse moléculaire moyenne en nombre. [0022] Les niasses moléculaires moyennes en nombre M' et en poids M' peuvent notamment être déterminées par Chromatographie d'Exclusion Stérique (CES) à détection triple, par exemple à l'aide d'un dispositif de type Malvern Instruments Viskotck GPCMax Couplé à un TDA305 triple détecteur (RI/UV, IV, LALS/RALS) équipé en plus d'un système UV à barrette d'iode. [0023] Ces polymères sont disponibles commercialement ou avantageusement peuvent être obtenus selon le protocole décrit en exemple 1 ci-après. [0024] Selon un mode de réalisation avantageux de l'invention, le polypentafluorostyrène possède une masse moléculaire moyenne en nombre M. de 36000 g.mol ' à 50000 g.mol ' et une dispersité en niasse D. de 1,6 à 2,5. [0025] En ce qui concerne le solvant organique, il est précisément choisi de sorte à so- lubiliser le polypentafluorostyrène et à disperser les particules de carbone. [0026] Par exemple, le solvant peut être choisi parmi les solvants aprotiques, en particulier parmi le chloroforme, le toluène, le tluorobenzène, le THE, le diméthylacétamide (DMAc), le N-méthy1-2-pyrrolidone (NMP) et le N,N-diméthylformamide. [0027] Selon un mode préféré de réalisation, le polypentafluorostyrène est solubilisé dans le solvant N-méthy1-2-pyrrolidone (NMP). [0028] Selon une variante de réalisation de l'invention, le polypentafluorostyrène est so- lubilisé dans le solvant à une concentration massique de 0,2% à 20%, de préférence de 0,5% à 10%, et plus préférentiellement de 0,5% à 3%. [0029] Les particules de carbone de la dispersion sont dédiées à conférer à la couche mi- croporeuse ses propriétés électroconductrices. Elles augmentent également la conductivité thermique permettant d'évacuer la chaleur produite dans la cellule de pile à combustible. [0030] Avantageusement, ces particules de carbone présentent des dimensions inférieures au millimètre, de préférence inférieures à 250 pm voire pouvant varier de 20 à 50nm. [0031] Les particules de carbone sont choisies parmi le noir de carbone, le charbon actif, le graphite, les nanotubes de carbone, les fibres de carbone, les fibres de carbone broyées, et leurs mélanges, de préférence le noir de carbone, les fibres de carbone et leurs mélanges. [0032] Selon un mode de réalisation de l'invention, les particules de carbone comprennent au moins du noir de carbone. [0033] Selon un autre mode de réalisation, les particules de carbone peuvent également être des fibres de carbone. Avantageusement, ces fibres de carbone sont élaborées en phase vapeur. En particulier, ces fibres peuvent comporter du carbone graphité. Elles sont caractérisées par une longueur de 1 à 50 pin et de préférence de 5 à 25 pm. [0034] Par exemple, les fibres de carbone peuvent être des fibres VOCE®. En particulier, les fibres de carbone réalisées en phase vapeur permettent d'augmenter les conductivités thermiques et électriques tout en limitant le nombre de craquelures se formant durant le séchage de la couche microporcuse. [0035] Selon un mode de réalisation préféré, les particules de carbone sont un mélange de noir de carbone et de fibres de carbone, notamment élaborées en phase vapeur. [0036] La composition de la dispersion, en particulier le rapport entre les particules de carbone, le polymère polypentafluorostyrene et le solvant, est ajustée afin d'obtenir une couche microporcuse comportant : [0037] - une porosité adaptée à la diffusion du gaz et un transport des produits optimal, une résistivité électrique faible, une stabilité mécanique satisfaisante, et - une conductivité thermique satisfaisante. [0038] Notamment, la dispersion peut comprendre de 0,5% à 20% en poids de particules de carbone, de 0,2% à 20% en poids de polypentafluorostyrène, et de 60% à 99% en poids de solvant, de préférence de 1% à 10% en poids de particules de carbone, de 0,5% à 10% en poids de polypentatluorostyrène, et de 80% à 98,5% en poids de solvant, et plus préférentiellement de 3% à 7% en poids de particules de carbone, de 0,5% à 3% en poids de polypentatluorostyrène, et de 90% à 96,5% en poids de solvant, le solvant étant de préférence représenté par le N-méthy1-2-pyrrolidone. [0039] La teneur en polymère dans la dispersion aqueuse peut varier entre 10% et 30% en poids par rapport au poids total de cette dispersion, exprimé en extrait sec. [0040] Selon un autre mode de l'invention, les particules de carbone et le polypentafluo- rostyrène peuvent être mis en oeuvre dans un rapport pondéral particules de carbone/ polypentafluorostyrène de 2 à 10, de préférence de 3 à 7 et plus préférentiellement de 4 à 5. [0041] Selon une variante de l'invention, les composants de la dispersion utilisée à l'étape (a) peuvent être dispersés au préalable par ultrasons ou avec un disperseur mécanique, par exemple de type rotor-stator. De préférence, la dispersion est préparée à l'aide d'un disperseur sous vide. En particulier, avant l'étape de dispersion, les différentes particules de carbone sont tout d'abord mélangées, puis le polypentatluorostyrène est ajouté, et enfin le solvant. [0042] Au cours de l'étape (b), la dispersion est déposée en surface d'un support. 6 [0043] Le support est un substrat généralement composé de carbone conducteur électrique. En particulier, le support peut être formé de fibres de carbone, et de préférence être un papier, un feutre ou un tissu de carbone. Notamment, ce support a une épaisseur allant de préférence de 50 pm à 500 pm, et plus préférentiellement de 80 pm à 150 pm. [0044] L'étape de dépôt permet de contrôler la quantité et l'homogénéité du dépôt formé à la surface du support. [0045] Selon un mode de l'invention, le dépôt à l'étape (h) est réalisé par enduction. Par exemple, l'enduction peut être réalisée par trempage du support dans la dispersion ou par vaporisation de la dispersion sur le support. L'enduction peut également être réalisée au rouleau, à la racle, ou au couteau. Il peut également s'agir d'une enduction centrifuge. De préférence, l'enduction est réalisée à l'aide d'une barre, notamment d'une barre de hauteur 200 pm, et par exemple une barre « knife coating » de hauteur 200 !lm. [0046] Ce dépôt de la dispersion est réalisé à une température inférieure à 100cC et de préférence à température ambiante c'est-à-dire une température variant de 18 à 25°C. [0047] A l'étape (c), le dépôt décrit précédemment est séché de manière à former la couche microporeuse attendue. Cette étape est en particulier nécessaire à l'obtention d'une couche microporeuse mécaniquement stable, électroconductrice et hydrophobe. [0048] Dans le cadre de l'invention, la couche microporeuse est avantageusement obtenue à l'issue d'un séchage à l'étape (c) qui peut être réalisé à une température variant de 90°C à 115°C. [0049] Avantageusement, le procédé selon l'invention ne nécessite pas d'étape de frittage. [0050] Il est possible de sécher le dépôt dans une étuve, dans un four ou bien sur une plaque chauffante, en particulier sur une plaque à enduction. Selon le mode de chauffage retenu, le temps de séchage est variable. Néanmoins, il est généralement réalisé en moins de 5 heures, de préférence en 1 à 2 heures. [0051] Le dépôt obtenu a avantageusement, après séchage, une épaisseur allant de 10 pm 60 i, de préférence de 10 pm à 30 pm. [0052] Comme signifié précédemment, cette étape de séchage peut être suivie d'une étape de lavage (d) si nécessaire, afin d'éliminer les impuretés, le solvant résiduel ou bien les particules de carbone qui n'ont pas été liées par le polymère. En particulier, la couche microporeuse obtenue peut être lavée à l'eau, et de préférence à l'eau ultrapure. [0053] Le support traité selon l'invention peut notamment être revêtu d'une couche mi- croporeuse électroconducnice hydrophobe dont le grammage est compris entre 10 g/m2 et 50 g/m2, de préférence entre 15 g/m2 et 40 g/m2. [0054] L'hydrophobicité peut notamment être caractérisée, en surface de la couche, avec le test de la goutte d'eau, détaillé dans les exemples ci-après. [0055] Le support revêtu d'une couche microporeuse électroconductrice hydrophobe, ainsi 7 obtenu par le procédé selon l'invention, est apte à former une couche de diffusion de gaz et donc être mis à profit pour les différentes fonctionnalités connues pour une telle couche. [0056] En conséquence, l'invention concerne également une couche de diffusion de gaz obtenue selon le procédé de l'invention et son utilisation dans une cellule de pile à combustible, notamment dans une cellule de pile à combustible à membrane d'échange de protons. [0057] En particulier, une cellule comportant une couche de diffusion de gaz selon l'invention peut atteindre des densités de courant élevées à humidité relative dans les gaz élevée, notamment à 100% d'humidité relative. [0058] Une couche de diffusion de gaz selon l'invention, et notamment conforme à celle de l'ESSAI 1 dans les exemples, peut également présenter à 80°C et 1,5 bar une tension supérieure ou égale à 0,6 V à 20% d'humidité relative et à 50% d'humidité relative pour une densité de courant de 2 A/cm2 et donc bien l'efficacité attendue. Brève description des dessins [0059] [fig.1] représente la courbe de polarisation de cellules comprenant une couche de diffusion de gaz sur support Toray TGP-H-060 conforme (ESSAI 1) ou non (ESSAI Témoin 2) à l'invention à une humidité relative de 20%, une pression de 1,5 bar et une température de 80°C. [0060] [fig.2] représente la courbe de polarisation de cellules comprenant une couche de diffusion de gaz sur support Toray TGP-H-060 conforme (ESSAI 1) ou non (ESSAI Témoin 2) à l'invention à une humidité relative de 50%, une pression de 1,5 bar et une température de 80°C. [0061] Les exemples suivants sont fournis à des fins illustratives et non limitatives du domaine de l'invention. Exemples 100621 Matériels et méthodes 100631 Les matières premières suivantes ont été utilisées : 100641 - Support de fibres de carbone commercialisé sous la dénomination Toray TGP- H-060 100651 - Noir de carbone Vulcan XC720 d'extrait sec 99% commercialisé par la société Cabot 100661 - Fibres de carbone VOCE° d'extrait sec 99% commercialisées par la société Showa Denko 100671 - Polytétrafluoroéthylène (PTFE) commercialisé par la société Sigma Aldrich. [0068] Les performances électrochimiques ont été testées sur banc de test monocellule, simulant des conditions de fonctionnement, sur une surface de 25 cm2. Les essais ont 8 été effectués en considérant à titre d'électrodes des CCM (Catalyst Coatcd Membrane) commerciales GORE GFCG0113 A510.1 / M820.15 /C580.4. Ces CCM sont chargées en platine avec une concentration surfacique de 0,1 mg/cm2 à l'anode et de 0,4 mg/cm2 à la cathode. [0069] Les courbes de polarisations sont mesurées dans l'air à 80°C et 1,5 bar à 20 % et 50% d'humidité relative (HR). [0070] Exemple 1 [0071] Synthèse du poly(2,3,4,5,6-pentafluorostyrène) (PPFS) [0072] Dans un ballon, 500 pL de TiCI4 sont ajoutés à 6 ml de toluène. Le catalyseur est préparé en y ajoutant goutte à goutte une solution de 750 !IL de triéthyl aluminium dans 6 mL de toluène. Le mélange est stabilisé pendant 30 minutes. [0073] 1,5 mL du système catalytique TiC14/AlEt3 formé est ensuite ajouté en une fois à 3 mL de 2.3.4.5.6-pentafluorostyrenc (PFS), commercialisé par la Société Sigma-Aldrich sous la référence 196916-25G (CAS : 653-34-9). [0074] Le milieu est agité et porté à 70 °C pendant 12 heures puis à 120 °C pendant 36 heures. [0075] Le produit obtenu est dissout dans du fluorobenzène puis le catalyseur est neutralisé avec de l'éthanol, puis filtré. [0076] La solution de polymère est précipitée dans le méthanol. [0077] Un rendement massique de 92 % est obtenu. [0078] La masse moléculaire moyenne en nombre déterminé par Chromatographie d'Exclusion Stérique (CES) à détection triple est Mn = 24 kg/mol avec une dispersité en masse D. = M/Mn = 1,6. [0079] RMN 'H (400 MHz ; THF-ds ; 298 K) : ppm 2,1 ; 2,5 ; 2,9. [0080] RMN '1C (400 MHz ; THF-ds ; 298 K) : b ppm 32,4; 37,3 ; 115 ; 136,1 - 138,7; 141,3 ; 143,8 ; 146,2. [0081] RMN '9F (400 MHz ; THF-ds ; 298 K) : b ppm -143,8 (t, 2F) ; -157 (s, IF) ; -163 (s, 1F). [0082] Exemple 2 [0083] Préparation de couches microporeuses conformes ou non conformes à l'invention [0084] Une dispersion de particules de carbone et de PPFS dans du NMP conforme à l'invention, ESSAI 1, de même qu'une dispersion non conforme, ESSAI Témoin 2, considérant le polytétrafluoroéthylène (PTFE) à la place du PPFS dans de l'eau, sont préparées comme suit : [0085] Le noir de carbone (Vulcan XC 72C)) et les fibres de carbone élaborées en phase vapeur (VGCFC)) sont mélangés sous atmosphère contrôlée. Le polymère hydrophobe considéré est ensuite introduit puis le solvant (le NMP ou l'eau). Le mélange est alors dispersé au Dispennat à 6000 rpm sous vide (-0,9 bar) pendant 20 min pour former la 9 dispersion. [0086] Le tableau 1 ci-après renseigne pour chaque essai les proportions considérées pour chacune des dispersions exprimées en pourcentage massique par rapport à la masse totale de la dispersion ainsi que le support considéré. [0087] [Tableauxl] ESSAI 1 ESSAI Témoin 2 VGCFO 2,7 2,1 Vulcan XC-72® 2,0 1,6 PPFS 1,0 PTFE 0,8 NMP qsp 100 Eau qsp 100 Support Toray TGP-H-060 Toray TOP-H-060 100881 Les dépôts des dispersions sont réalisés par enduction sur le support Toray TOP- H-060 pour les ESSAIS 1 et Témoin 2 en utilisant une barre « knife coating » de hauteur 200 [lm à température ambiante. 100891 Le dépôt de l'ESSAI 1 est laissé à température ambiante pendant 20 mm, puis la plaque à enduction est chauffée à 95 °C pendant 1h30. 100901 En revanche, le dépôt de l'ESSAI Témoin 2 est obtenu par frittage à 350°C sous air pendant 30 min 100911 Chaque couche obtenue après séchage est ensuite rincée à l'eau ultrapure trois fois pour obtenir la couche de diffusion de gaz formée du support et de la couche microporeuse (MPL). 100921 Exemple 3: [0093] Caractérisation des couches tnicroporcuses obtenues selon l'exemple 2 [0094] Les propriétés de surface des couches microporcuses obtenues en exemple 2 sont évaluées par dépôt d'une goutte d'eau. Tous les dépôts obtenus pour les différents essais présentent une surface hydrophobe. Il est en revanche à noter que cette propriété n'est accessible à l'ESSAI Témoin 2 qu'après traitement thermique. [0095] Ces différentes couches microporcuscs, formées sur le support de carbone, sont mises en oeuvre à titre de couche de diffusion de gaz dans une cellule de pile à combustible et les performances électrochimiques des couches de diffusion de gaz ont également été testées selon le protocole décrit précédemment dans le chapitre matériels et méthodes. [0096] Les courbes de polarisation mesurées à 20% et 50% d'humidité relative sont illustrées respectivement en Figures 1 et 2 pour les couches microporcuses obtenues en Exemple 2 pour les ESSAIS 1 et Témoin 2. Les performances de ces deux couches microporcuses sur support Toray TGP-H-060 sont similaires, atteignant une densité de courant de 2 A/cm2 pour une tension d'environ 0,6V. Ainsi, le PPFS est bien une alternative au PTFE pour la préparation de couches microporcuses, pouvant être obtenues par un procédé à plus faible température et sans étape de frittage dans le cas du PPFS. 11 [Revendication I] REVENDICATIONSProcédé utile pour former une couche microporcuse électroconductrice hydrophobe (MPL) en surface d'un support comprenant au moins les étapes consistant à : a. Disposer d'une dispersion non aqueuse de particules de carbone, h. Former un dépôt de cette dispersion en surface d'un support, c. Sécher le dépôt formé en étape (h) de manière à former ladite couche microporcuse, et le cas échéant, d. Laver ladite couche microporeuse obtenue à F issue de l'étape (c), caractérisé en ce que lesdites particules de carbone sont formulées dans ladite dispersion avec au moins un polymère polypentafluorostyrène en solution dans un solvant organique. [Revendication 2] Procédé selon la revendication précédente dans lequel le polypentafluo- rostyrène est solubilisé dans le solvant N-méthy1-2-pyrrolidone (NMP). [Revendication 3] Procédé selon l'une quelconque des revendications précédentes dans lequel le polypentafluorostyrène possède une masse moléculaire moyenne en nombre M. comprise entre 10000 g.mol ' et 1000000 de préférence entre 10000 g.mol' et 100000 g.mol et plus préférentiellement comprise entre 12000 g.mol et 50000 g.mol I. [Revendication 4] Procédé selon l'une quelconque des revendications précédentes dans lequel le polypentafluorostyrène possède une masse moléculaire moyenne en nombre M' de 36000 g.mol à 50000 g.mol' et une dispersité en masse D. de 1,6 à 2,5. [Revendication 5] Procédé selon l'une quelconque des revendications précédentes dans lequel les particules de carbone sont choisies parmi le noir de carbone, le charbon actif, le graphite, les nanotubcs de carbone, les fibres de carbone, les fibres de carbone broyées, et leurs mélanges, de préférence le noir de carbone, les fibres de carbone et leurs mélanges. [Revendication 6] Procédé selon l'une quelconque des revendications précédentes dans lequel ladite dispersion comprend de 0,5% à 20% en poids de particules de carbone, de 0,2% à 20% en poids de polypentafluorostyrène, et de 60% à 99% en poids de solvant, de préférence de 1% à 10% en poids de particules de carbone, de 0,5% à 10% en poids de polypentafluo- 12 [Revendication 7] [Revendication 8] [Revendication 9] [Revendication 10] [Revendication 1 1 ] [Revendication 12] rostyrène, et de 80% à 98,5% en poids de solvant, et plus préférentiellement de 3% à 7% en poids de particules de carbone, de 0,5% à 3% en poids de polypentafluorostyrène, et de 90% à 96,5% en poids de solvant. Procédé selon l'une quelconque des revendications précédentes dans lequel les particules de carbone et le polypentafluorostyrène sont mis en oeuvre dans un rapport pondéral particules de carbone/ polypentafluorostyrène de 2 à 10, de préférence de 3 à 7 et plus préférentiellement de 4 à 5. Procédé selon l'une quelconque des revendications précédentes caractérisé en ce que le séchage à l'étape (c) est réalisé à une température variant de 90cC à 115°C. Procédé selon l'une quelconque des revendications précédentes caractérisé en ce que le dépôt à l'étape (h) est réalisé par enduction, de préférence à température ambiante. Procédé selon l'une quelconque des revendications précédentes dans lequel ledit support est formé de fibres de carbone, et de préférence est un tissu, un feutre ou un papier de carbone. Couche de diffusion de gaz formée d'un support conducteur revêtu d'une couche microporcuse électroconductrice hydrophobe obtenue à partir du procédé selon l'une quelconque des revendications 1 à 10. Utilisation d'une couche de diffusion de gaz selon la revendication précédente dans une cellule de pile à combustible, notamment dans une cellule de pile à combustible à membrane d'échange de protons.